(57)【要約】【課題】反射性能が良好であって夜間の視認性に優れ、しかも車両によって繰返し踏みつけられても夜間の視認性の低下が抑制された道路標識柱並びにその製造方法を提供する。【解決手段】基台部１６及び基台部１６に立設された熱可塑性ポリウレタンエラストマーからなるポール１２とを備え、ポール１２の外周面の少なくとも一部に反射塗膜層が形成されており、反射塗膜層は、球状ガラス粒子２４と高反射性球状粒子２６とを含有し、無黄変ポリウレタン樹脂又はアクリルウレタン樹脂をバインダー２２とするものである道路標識柱１０とする。【選択図】図１
2007284952.tif 000002
【特許請求の範囲】
【請求項１】
基台部及び前記基台部に立設された熱可塑性ポリウレタンエラストマーからなるポールとを備え、
前記ポールの表面の少なくとも一部に反射塗膜層が形成されており、
前記反射塗膜層は、球状ガラス粒子と高反射性球状粒子とを含有する塗料用透明樹脂バインダーとからなることを特徴とする道路標識柱。
【請求項２】
前記反射塗膜層は、さらに乳白色半透明のセラミック球状粒子を含有することを特徴とする請求項１に記載の道路標識柱。
【請求項３】
前記ポールと反射塗膜層との間にさらにポリウレタン樹脂層を有することを特徴とする請求項１又は２に記載の道路標識柱。
【請求項４】
基台部及び前記基台部に立設された熱可塑性ポリウレタンエラストマーからなるポールとを備え、前記ポールの外周面の少なくとも一部に反射塗膜層が形成された道路標識柱の製造方法であって、
熱可塑性ポリウレタンエラストマーにてポールを成形するポール成形工程、前記ポールの表面に球状ガラス粒子、高反射性球状粒子及び塗料用透明樹脂バインダーとを含有する塗料を塗装して前記反射塗膜層を形成する反射塗料塗装工程を有することを特徴とする道路標識柱の製造方法。
【請求項５】
前記塗料は、さらに乳白色半透明のセラミック球状粒子を含有することを特徴とする請求項４に記載の道路標識柱の製造方法。
【請求項６】
さらに前記反射塗料塗装工程の前に前記ポールの表面にポリウレタン樹脂層を形成する下塗り工程を有することを特徴とする請求項４又は５に記載の道路標識柱の製造方法。
【発明の詳細な説明】
【技術分野】
【０００１】
本発明は、表面に反射塗膜層が形成され、弾性変形可能なポールを備えた、主として道路に設置される道路標識柱に関するものである。
【背景技術】
【０００２】
道路標識柱は、上下車道の中央分離線や、車道と歩道の境界線標示用、公園や街路等の車止め仕切り等の標示用として使用されるものである。係る道路標識柱は、夜間においても視認性が必要であり、そのため、一般的にはポールの上部にヘッドライトの光を反射する反射テープが巻回されている。しかし、反射テープは幅が狭いために夜間の視認性が充分ではない。
【０００３】
係る問題を解決し、ポール全体に反射塗膜層を形成した道路標識柱が公知である（例えば特許文献１、２など）。特許文献１に開示された反射塗膜層は、金属粉を含有する透明樹脂層の上にガラスビーズを含む透明樹脂層の２層構造を有するものである。
【０００４】
特許文献２に開示された発明は、ポールを押出成形により成形すると同時に該ポールの外周面に透光性の被覆層を押出成形により形成し、該被覆層にガラスビーズを付着させて反射塗膜層を形成した道路標識柱に関するものである。
【０００５】
【特許文献１】特開２０００−１６０５２２号公報
【特許文献２】特開２００５−９０１５５号公報
【発明の開示】
【発明が解決しようとする課題】
【０００６】
特許文献１に開示された道路標識柱は、ポール基材に必要に応じて下塗り層を形成し、その上に金属粉を含有する透明樹脂層を形成した後にさらにガラスビーズを固定する定着層を塗布し、該定着層の塗料が所定粘度になったときにガラスビーズを付着させて形成された反射層を有するものであり、製造工程の数が多く、製造が煩雑であってコストの高いものである。
【０００７】
特許文献２に開示の道路標識柱は、先に押出成形したポールの表面に熱可塑性樹脂を押し出し、その直後であって熱可塑性樹脂が冷却硬化する前にガラスビーズを付着させて反射層を形成するものであるため、ガラスビーズの接着力が充分ではなく、道路標識柱が大型トラックなどに繰返し踏みつけられた場合にガラスビーズが脱落して視認性が低下するという問題を有する。また、特許文献２に開示の技術は、ポールを押出成形する円柱状の道路標識柱に限定され、基台部側の直径が大きく、基台との固定が安定なポールの道路標識柱には適用できないという問題も有する。
【０００８】
本発明は、上記公知技術の問題点に鑑みて、反射性能が良好であって夜間の視認性に優れ、しかも車両によって繰返し踏みつけられても夜間の視認性の低下が抑制された道路標識柱並びにその製造方法を提供することを目的とする。
【課題を解決するための手段】
【０００９】
本発明の道路標識柱は、基台部及び前記基台部に立設された熱可塑性ポリウレタンエラストマーからなるポールとを備え、
前記ポールの表面の少なくとも一部に反射塗膜層が形成されており、
前記反射塗膜層は、球状ガラス粒子と高反射性球状粒子とを含有する塗料用透明樹脂バインダーとからなるものであることを特徴とする。
【００１０】
係る構成の道路標識柱は、反射性能が良好であって夜間の視認性に優れ、しかも車両によって繰返し踏みつけられた場合において球状ガラス粒子と高反射性球状粒子の脱落による夜間の視認性の低下が抑制されたものである。
【００１１】
上述の道路標識柱においては、前記反射塗膜層は、さらに乳白色半透明のセラミック球状粒子を含有することが好ましい。
【００１２】
乳白色半透明のセラミック球状粒子は屈折率がガラス粒子と異なるため、上記構成の反射塗膜層は、波長により屈折率が異なるという光の性質により、ヘッドライトの光等の波長分布を有する光を効率よく再帰反射し、夜間の視認性がより優れた道路標識柱となる。
【００１３】
上述の道路標識柱においては、さらに前記ポールと反射塗膜層との間にポリウレタン樹脂層を有することが好ましい。
【００１４】
係る構成の道路標識柱は、とりわけトラックなどの重量の大きな車両の通過においてポールが踏みつぶされるような変形を受けた場合でも、夜間の視認性の低下が抑制されたものである。
【００１５】
別の本発明は基台部及び前記基台部に立設された熱可塑性ポリウレタンエラストマーからなるポールとを備え、前記ポールの外周面の少なくとも一部に反射塗膜層が形成された道路標識柱の製造方法であって、
熱可塑性ポリウレタンエラストマーにてポールを成形するポール成形工程、前記ポールの表面に球状ガラス粒子、高反射性球状粒子及び塗料用透明樹脂バインダーとを含有する塗料を塗装して前記反射塗膜層を形成する反射塗料塗装工程を有することを特徴とする。
【００１６】
係る構成の製造方法によれば、反射性能が良好であって夜間の視認性に優れ、しかも車両によって繰返し踏みつけられた場合において球状ガラス粒子と高反射性球状粒子の脱落による夜間の視認性の低下が抑制された道路標識柱を製造することができる。
【００１７】
上述の道路標識柱の製造方法においては、前記塗料は、さらに乳白色半透明のセラミック球状粒子を含有することが好ましい。
【００１８】
上記構成の道路標識柱の製造方法によれば、乳白色半透明のセラミック球状粒子は屈折率がガラス粒子と異なるため、上記構成の反射塗膜層は波長により屈折率が異なるという光の性質により、ヘッドライトの光等の波長分布を有する光を効率よく再帰反射し、夜間の視認性がより優れた道路標識柱を製造することができる。
【００１９】
上述の道路標識柱の製造方法においては、さらに前記反射塗料塗装工程の前に前記ポールの表面にポリウレタン樹脂層を形成する下塗り工程を有することが好ましい。
【００２０】
係る構成の製造方法によれば、とりわけトラックなどの重量の大きな車両の通過においてポールが踏みつぶされるような変形を受けた場合でも、夜間の視認性の低下が抑制された道路標識柱を製造することができる。
【発明を実施するための最良の形態】
【００２１】
本発明の道路標識柱のポールは熱可塑性ポリウレタンエラストマーにて形成する。熱可塑性ポリウレタンエラストマーとしては、ポリエーテル系又はポリカーボネート系の熱可塑性ポリウレタンエラストマーの使用が好ましい。
【００２２】
熱可塑性ポリウレタンエラストマーは、硬度がＪＩＳ−Ａ硬度にて９０以下であることが好ましく、８５以下であることがより好ましい。硬度が高すぎると繰返しの屈曲により破損する場合が生じる。熱可塑性ポリウレタンエラストマーの硬度は、通常ＪＩＳ−Ａ硬度にて５０以上である。
【００２３】
ポール表面の反射塗膜層は、球状ガラス粒子、高反射性球状粒子及び塗料用透明樹脂バインダーとを含有する。係る構成の反射塗膜層は、ヘッドライト等の光が高反射性球状粒子表面や内面で反射され、その結果球状ガラス粒子から反射される光が多くなって視認性が向上する。
【００２４】
塗料用透明樹脂バインダーとして公知の無黄変樹脂バインダーが限定なく使用できる。具体的にはアクリル樹脂、無黄変ポリウレタン樹脂、アクリルウレタン樹脂などが例示される。これらの中でもポールないし下塗りポリウレタン樹脂との接着性と可とう性に優れ、車両により踏みつけられても亀裂を発生しないことから無黄変ポリウレタン樹脂又はアクリルウレタン樹脂の使用が好ましい。
【００２５】
球状ガラス粒子を構成するガラス材料としては、ケイ酸ガラス、アルミノホウケイ酸ガラス、ホウケイ酸ガラス等の一般的なガラス、Ｎａ２Ｏ−ＣａＯ−ＳｉＯ２、ＢａＯ−ＴｉＯ２−ＳｉＯ２、ＢａＯ−ＺｎＯ−ＳｉＯ２、ＢａＯ−ＺｎＯ−ＴｉＯ２等の高屈折率ガラス材料などが例示できる。これらの中でも、反射効率に優れ、塗料用透明樹脂バインダーとの屈折率の差が大きく、反射率の高い反射塗膜層が得られる観点より、屈折率が１．５以上、より好ましくは１．６以上、さらに好ましくは１．７以上の高屈折率ガラス材料からなる球状ガラス粒子の使用が好ましい。球状ガラス粒子の粒子径は、５〜１５０μｍであることが好ましく、１０〜１００μｍであることがより好ましく、２０〜８０μｍであることがさらに好ましい。
【００２６】
高反射性球状粒子としては、アルミニウム球状粒子などの金属球状粒子やアルミニウムを蒸着したガラス球状粒子などの無機粒子の表面に金属被覆した粒子等が例示され、これらの中でもアルミニウムを蒸着したガラス球状粒子の使用が低コストであり、好ましい。アルミニウムを蒸着したガラス球状粒子において、アルミニウムの蒸着はガラス球状粒子の全面に施されていてもよいが、部分的、好ましくは表面の３０〜６０％に施されていることも好ましい。球状ガラス粒子の表面の３０〜６０％にアルミニウム蒸着が施されている高反射性球状粒子を添加すると、反射塗膜層中に特に反射効率が高い金属蒸着面の凹面が外面に向かう粒子が存在することになり、反射効率がより高い反射塗膜層が形成される。高反射性球状粒子の粒子径も５〜１５０μｍであることが好ましく、１０〜１００μｍであることがより好ましく、２０〜８０μｍであることがさらに好ましい。ガラス球状粒子の表面に金属被覆した高反射性球状粒子としては市販品を使用することもでき、例えば済南華明微珠材料有限責任公司（中国）から販売されている。
【００２７】
反射塗膜層の球状ガラス粒子、高反射性球状粒子の含有率は、（球状粒子合計）／（球状粒子合計＋塗料用透明樹脂）が４０重量％〜９５重量％、より好ましくは４０〜８０重量％である。球状粒子の含有率が高すぎると反射塗膜層の強度が低下し、低すぎると反射効果が低下する。また球状ガラス粒子／高反射性球状粒子の比率は１００／１〜０．５／１であることが好ましく、２０／１〜１／１であることがより好ましく、６／１〜２／１であることがさらに好ましい。
【００２８】
ポール表面の反射塗膜層において、さらに添加が好ましい乳白色半透明のセラミック球状粒子としては、例えばジルコニア／シリカ系粒子（Ｚｉｒｂｒａｓｔ；ＳＥＰＲ社）、球状アルミナ（昭和電工）、球状シリカ（電気化学工業）などが例示される。乳白色半透明のセラミック球状粒子の粒子径は好ましくは１０〜１５０μｍ、より好ましくは２０〜１００μｍである。
【００２９】
反射塗膜層に乳白色半透明のセラミック球状粒子を含有させる場合、球状ガラス粒子の一部をセラミック球状粒子に置換することが好ましい。球状ガラス粒子／セラミック球状粒子の重量比は、６／１〜１／６であることが好ましく、５／１〜１／１であることがより好ましく、４／１〜２／１であることがさらに好ましい。
【００３０】
下塗り層であるポリウレタン樹脂層構成材料は、可とう性と接着性に優れたポリウレタン樹脂を使用する。ポリウレタン樹脂層構成材料としては市販品を使用することも好ましく、デュラネートＮ（旭化成）、コロネートＬ（日本ポリウレタン）などのポリイソシアネート硬化剤を使用する２液型下塗り剤を使用することも好適である。下塗り層であるポリウレタン樹脂層の厚さは、１０〜５０μｍであることが好ましい。
【００３１】
本発明の道路標識柱の基台部は注型タイプのポリウレタン樹脂、熱可塑性樹脂等の公知の材料にて構成する。熱可塑性樹脂としては、公知の熱可塑性樹脂を限定なく使用可能である。具体的にはＰＥＴ，ＰＢＴ等のポリエステル樹脂、ポリカーボネート樹脂、ポリフェニレンオキサイド、ポリフェニレンサルファイド、ポリウレタン樹脂、ＰＦＡ等のフッ素系樹脂、ＡＢＳ樹脂、ＰＰ等のポリオレフィン樹脂等並びにこれらの樹脂から選択される樹脂のブレンド樹脂、ポリマーアロイ等が例示される。
【実施例１】
【００３２】
図１に本発明の道路標識柱の好適な態様を正面図と部分拡大断面図にて示した。道路標識柱１０はポール１２と基台部１６とからなり、ポールの上部には再帰反射テープ１４が巻回貼着されている。ポール基材層１８の表面にはポリウレタン樹脂層（下塗り層）２０が積層され、その上に球状ガラス粒子２４と高反射性球状粒子２６とを含有する無黄変ポリウレタン樹脂又はアクリルウレタン樹脂からなるバインダー層２２が積層され、反射塗膜層を構成している。図１においては、球状ガラス粒子を使用した例を示したが、球状ガラス粒子２４の一部を乳白色半透明のセラミック球状粒子に置換することとも好適な態様である。反射塗膜層は、ポール１２の全面に形成してもよく、部分的に形成してもよい。
【実施例２】
【００３３】
（実施例１）
市販のポリオキシテトラメチレングリコールをポリオール成分とした硬度がＪＩＳ−Ａにて７０の熱可塑性ポリウレタンエラストマーを使用してポールを作製した。このポール表面にイソシアネート化合物を硬化剤とする２液型ポリウレタン樹脂溶液（シールプライマー：大東ペイント）を、乾燥後の皮膜厚さが３０μｍとなるように塗布、乾燥した。
【００３４】
ポリウレタン樹脂層の上に、平均粒子径が５０μｍのＢａＯ−ＴｉＯ２−ＳｉＯ２球状ガラス粒子、平均粒子径が６０μｍのジルコニア／シリカ系セラミック球状粒子、及び平均粒子径が５０μｍの高反射性球状粒子（球状ガラス粒子の半球面にアルミニウムを蒸着した粒子）とを含むポリイソシアネート硬化型アクリルウレタン樹脂塗料（ガラス球状粒子／セラミック球状粒子／高反射性球状粒子＝２．５／１／１（重量比）、固形分中の酸化チタン球状粒子＋高反射性球状粒子の含有率＝６５重量％）を乾燥後の皮膜厚さが８０μｍとなるように塗布・乾燥した。得られたポールに基台部を装着固定して道路標識柱を作製した。
【００３５】
（比較例１）
（実施例１）において得られたポールに反射塗膜層を形成することなく道路標識柱として評価した。
【００３６】
（比較例２）
（実施例１）において得られたポールに、ガラス球状粒子と高反射性球状粒子を含まない塗料を塗布し、塗膜の乾燥前に透明無機粒子と高反射性球状粒子を吹き付けて反射塗膜層を形成した。この反射塗膜層は、手でこすっただけで粒子が脱落するものであったので、反射性能の評価は行わなかった。
【００３７】
（評価）
＜反射性能＞
図２に示した方法にて再帰反射係数を測定した。この測定方法はＪＩＳ  Ｚ  ９１１７に準拠したものである。反射性能は、ポールから縦方向に２１ｃｍ，周方向に１５ｃｍのサンプルを切り出し、距離ｄ離れた位置から投光器３６にて白色光を照射し、反射光の照度を同じ距離ｄ離れた受光器３８にて測定し、次式により求めた。
再帰反射係数Ｒ＝（Ｅｒ×ｄ２）／（Ｅｓ×Ａ）
Ｅｒは受光器で測定した照度（ｌｕｘ）、Ｅｓは反射シート面の照度（ｌｕｘ）、Ａはサンプルの面積（ｍ２）である。測定結果は表１に示した。
【００３８】
＜耐久性＞
（道路標識柱のポールの製造例）にて作製した道路標識柱をアスファルト路面に設置し、総重量２０ｔのトラックを速度８０ｋｍ／ｈにて走行させて１０回踏みつけた後に上記の測定法により反射性能を測定した。測定結果は表１に示した。
【００３９】
【表１】
2007284952.tif 000003
【００４０】
表1の結果より、本発明の道路標識柱は重量車両による繰返しの踏みつけ後においても視認性の低下のないものであった。
【図面の簡単な説明】
【００４１】
【図１】本発明の道路標識柱の好適な形態を例示した正面図と部分拡大断面図
【図２】本発明の道路標識柱の再帰反射係数の測定方法を示した正面図
【符号の説明】
【００４２】
１０    道路標識柱
１２    ポール
１４    再帰反射テープ
１６    基台部
２０    ポリウレタン樹脂層
２２    バインダー
２４    球状ガラス粒子
２６    高反射性球状粒子
【図１】
2007284952.tif 000004
【図２】
2007284952.tif 000005
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
基台部及び前記基台部に立設された熱可塑性ポリウレタンエラストマーからなるポールとを備え、
前記ポールの表面の少なくとも一部に反射塗膜層が形成されており、
前記反射塗膜層は、球状ガラス粒子と無機粒子表面に金属被覆した高反射性球状粒子とを含有する塗料用透明樹脂バインダーとからなることを特徴とする道路標識柱。
【請求項２】
前記反射塗膜層は、さらに乳白色半透明のセラミック球状粒子を含有することを特徴とする請求項１に記載の道路標識柱。
【請求項３】
前記ポールと反射塗膜層との間にさらにポリウレタン樹脂層を有することを特徴とする請求項１又は２に記載の道路標識柱。
【請求項４】
基台部及び前記基台部に立設された熱可塑性ポリウレタンエラストマーからなるポールとを備え、前記ポールの外周面の少なくとも一部に反射塗膜層が形成された道路標識柱の製造方法であって、
熱可塑性ポリウレタンエラストマーにてポールを成形するポール成形工程、前記ポールの表面に球状ガラス粒子、無機粒子表面に金属被覆した高反射性球状粒子及び塗料用透明樹脂バインダーとを含有する塗料を塗装して前記反射塗膜層を形成する反射塗料塗装工程を有することを特徴とする道路標識柱の製造方法。
【請求項５】
前記塗料は、さらに乳白色半透明のセラミック球状粒子を含有することを特徴とする請求項４に記載の道路標識柱の製造方法。
【請求項６】
さらに前記反射塗料塗装工程の前に前記ポールの表面にポリウレタン樹脂層を形成する下塗り工程を有することを特徴とする請求項４又は５に記載の道路標識柱の製造方法。
【手続補正２】
【補正対象書類名】明細書
【補正対象項目名】０００９
【補正方法】変更
【補正の内容】
【０００９】
本発明の道路標識柱は、基台部及び前記基台部に立設された熱可塑性ポリウレタンエラストマーからなるポールとを備え、
前記ポールの表面の少なくとも一部に反射塗膜層が形成されており、
前記反射塗膜層は、球状ガラス粒子と無機粒子表面に金属被覆した高反射性球状粒子とを含有する塗料用透明樹脂バインダーとからなることを特徴とする。
【手続補正３】
【補正対象書類名】明細書
【補正対象項目名】００１５
【補正方法】変更
【補正の内容】
【００１５】
別の本発明は基台部及び前記基台部に立設された熱可塑性ポリウレタンエラストマーからなるポールとを備え、前記ポールの外周面の少なくとも一部に反射塗膜層が形成された道路標識柱の製造方法であって、
熱可塑性ポリウレタンエラストマーにてポールを成形するポール成形工程、前記ポールの表面に球状ガラス粒子、無機粒子表面に金属被覆した高反射性球状粒子及び塗料用透明樹脂バインダーとを含有する塗料を塗装して前記反射塗膜層を形成する反射塗料塗装工程を有することを特徴とする。